(57)【特許請求の範囲】
【請求項１】
太陽電池の受光面側に透光性を有する保護部材を固定して太陽電池モジュールを構成する工程を含む太陽電池モジュールの製造方法であって、
前記保護部材を前記太陽電池の受光面側に固定する前後のいずれかの時点において、
前記保護部材における前記太陽電池と反対側の表面に、親水性と疎水性とが混在した表面を有する防汚性被膜を形成する第１工程と、
前記防汚性被膜の表面に対して摩擦処理を施して、前記疎水性の表面が前記防汚性被膜の表面において前記摩擦処理を施す方向に引き延ばされた状態とされて前記防汚性被膜の表面において水滴が流れる方向を調整するための摩擦痕を形成する第２工程と、
を有することを特徴とする太陽電池モジュールの製造方法。
【請求項２】
前記防汚性被膜として、親水性を有する金属酸化物と疎水性を有する樹脂とを含む薄膜を形成すること、
を特徴とする請求項１に記載の太陽電池モジュールの製造方法。
【請求項３】
前記摩擦処理を施す方向は、前記太陽電池モジュールを所定の配置方向で配置した際に前記防汚性被膜の表面において水滴が重力によって流れる方向であること、
を特徴とする請求項１または２に記載の太陽電池モジュールの製造方法。
【請求項４】
前記摩擦処理を施す方向は、前記太陽電池モジュールを所定の配置方向で配置した際に前記防汚性被膜の表面において水滴が重力によって流れる方向に対して鈍角の角度をなす方向であること、
を特徴とする請求項１〜３のいずれか１つに記載の太陽電池モジュールの製造方法。
【請求項５】
前記太陽電池は、複数の太陽電池セルが所定の間隔で連結されてなり、
前記第２工程では、前記防汚性被膜の表面における隣接する前記太陽電池セル間に対応する領域を前記水滴が重力によって流れる方向に摩擦処理すること、
を特徴とする請求項１〜４のいずれか１つに記載の太陽電池モジュールの製造方法。
【発明の詳細な説明】
【技術分野】
【０００１】
本発明は、太陽電池モジュールの製造方法に関する。
【背景技術】
【０００２】
太陽電池モジュールの表面は透光性を有する保護部材である強化ガラス等により保護されている。この強化ガラスの透過率は、太陽電池モジュールの発電効率に影響する重要な特性である。太陽電池モジュールは屋外の風雨に曝される場所に設置されるため、表面の強化ガラスには、黄砂、火山灰、車粉、煤煙等の粉塵が付着する。このような粉塵の付着により強化ガラスの光透過率が低下すると、太陽電池セルに入射する光量が減少するため太陽電池モジュールの発電効率は低下する。
【０００３】
通常、降雨によりこれらの粉塵の多くは洗い流され、強化ガラスの光透過率は回復する。しかし、降雨が少ない場合や、粉塵が固着している場合には粉塵の洗い流しが十分に起こらず、強化ガラスの光透過率が回復しない、という問題がある。
【０００４】
ガラス表面の清浄性を保つための技術として、各種の技術が開発されている。たとえば特許文献１では、光触媒性酸化物とアモルファス酸化物を含有する表面層を基材表面に形成し、太陽光が表面層に当たることによる光触媒性酸化物の親水化により、付着した汚れが降雨により簡単に落とせるようにする技術が提案されている。また、たとえば特許文献２では、ガラス表面に撥水撥油防汚性の透明微粒子を含む撥水撥油防汚性反射防止膜を融着することにより、防汚性、水滴剥離性を高める技術が提案されている。
【先行技術文献】
【特許文献】
【０００５】
【特許文献１】特許第３６１３０８５号明細書
【特許文献２】国際公開第２００８／１２０７８２号
【発明の概要】
【発明が解決しようとする課題】
【０００６】
しかしながら、特許文献１のように光触媒性酸化物を親水化して汚れを洗い流しやすくする方法は、多量の水で洗い流される場合には効果が得られるが、少量の降雨の場合等においては水滴が表面層の表面で拡がって汚れを運び去る力が働かない。さらに、運び去ることができなかった汚れを表面層に固着させてしまう恐れもある。
【０００７】
また、特許文献２のように生地の表面を撥水化して水滴剥離性を高める方法においては、特許文献１のような水滴の汚れを運び去る力の抑制や粉塵の固着が発生する恐れはない。しかし、水滴が粉塵を効率良く集めることができないため、少量の降雨の場合等には十分に粉塵を除去ができない場合がある。
【０００８】
本発明は、上記に鑑みてなされたものであって、表面に付着した粉塵等を少量の降雨等でも効率良く除去可能な、洗浄性に優れた太陽電池モジュールの製造方法を得ることを目的とする。
【課題を解決するための手段】
【０００９】
上述した課題を解決し、目的を達成するために、本発明にかかる太陽電池モジュールの製造方法は、太陽電池の受光面側に透光性を有する保護部材を固定して太陽電池モジュールを構成する工程を含む太陽電池モジュールの製造方法であって、前記保護部材を前記太陽電池の受光面側に固定する前後のいずれかの時点において、前記保護部材における前記太陽電池と反対側の表面に、親水性と疎水性とが混在した表面を有する防汚性被膜を形成する第１工程と、前記防汚性被膜の表面に対して摩擦処理を施して、前記疎水性の表面が前記防汚性被膜の表面において前記摩擦処理を施す方向に引き延ばされた状態とされて前記防汚性被膜の表面において水滴が流れる方向を調整するための摩擦痕を形成する第２工程と、を有することを特徴とする。
【発明の効果】
【００１０】
本発明によれば、表面に付着した粉塵等を少量の降雨等でも効率良く除去可能な、洗浄性に優れた太陽電池モジュールが得られる、という効果を奏する。
【図面の簡単な説明】
【００１１】
【図１−１】図１−１は、本発明の実施の形態にかかる太陽電池モジュールの概略構成を模式的に示す断面図である。
【図１−２】図１−２は、本発明の実施の形態にかかる太陽電池アレイの構成を模式的に示す要部断面図である。
【図１−３】図１−３は、本発明の実施の形態にかかる太陽電池モジュールを受光面側から見た状態を模式的に示す要部平面図である。
【図２】図２は、本発明の実施の形態にかかる太陽電池モジュールの表面モジュールガラス上に薄膜を形成した状態を模式的に示す図であり、金属酸化物の膜中に疎水性樹脂の粒子が分散している状態を示す図である。
【図３】図３は、本発明の実施の形態にかかる太陽電池モジュールの表面モジュールガラス上に形成した薄膜の表面にラビング処理（摩擦処理）を施した状態を模式的に示す図であり、疎水性樹脂の形状がラビング方向（摩擦方向）に伸びた状態を示す図である。
【図４】図４は、本発明の実施の形態にかかる太陽電池モジュールの表面モジュールガラス上におけるラビング方向（摩擦方向）と水滴が移動する方向とを示す模式図である。
【図５】図５は、本発明の実施の形態にかかる太陽電池モジュールの表面モジュールガラス上に対するラビング方向（摩擦方向）の一例を示す図である。
【発明を実施するための形態】
【００１２】
以下に、本発明にかかる太陽電池モジュールの製造方法の実施の形態を図面に基づいて詳細に説明する。なお、本発明は以下の記述に限定されるものではなく、本発明の要旨を逸脱しない範囲において適宜変更可能である。また、以下に示す図面においては、理解の容易のため、各部材の縮尺が実際とは異なる場合がある。各図面間においても同様である。また、平面図であっても、図面を見易くするためにハッチングを付す場合がある。
【００１３】
実施の形態
本発明者等は上記のような課題を解決すべく鋭意研究した結果、太陽電池モジュールの表面に金属酸化物と疎水性樹脂と含有する薄膜を形成し、この薄膜にラビング処理を施して太陽電池モジュールの表面における水滴の移動を制御することで、上記課題を解消できることを見出した。すなわち、本実施の形態では、太陽電池モジュールの表面に形成された金属酸化物と疎水性樹脂とを含有する薄膜の表面に対して摩擦処理を施して所定の方向に延在する摩擦痕を形成することにより、太陽電池モジュールの表面における水滴の移動を制御する。
【００１４】
図１−１は、本発明の実施の形態にかかる太陽電池モジュールの概略構成を模式的に示す断面図である。本実施の形態にかかる太陽電池モジュール１（以下、モジュール１と呼ぶ）は、太陽電池アレイ１０（以下、アレイ１０と呼ぶ）を有する。図１−２は、本実施の形態にかかるアレイ１０の構成を模式的に示す要部断面図である。本実施の形態にかかるアレイ１０は、複数の太陽電池セル１００（以下、セル１００と呼ぶ）が電気的に接続されて構成されている。図１−３は、本発明の実施の形態にかかるモジュール１を受光面側から見た状態を模式的に示す要部平面図である。
【００１５】
まず、図１−１を参照してモジュール１の構成を説明する。モジュール１は、モジュール１の表面側（光入射側）に配置された表面側保護部材である表面モジュールガラス２とモジュール１の裏面側（光入射側と反対側）に配置された裏面側保護部材である裏面保護シート４との間に、充填材（封止材）３が狭持されている。そして、充填材（封止材）３の中にはアレイ１０が封止されている。
【００１６】
表面モジュールガラス２は、充填材（封止材）３に封止されたアレイ１０を保護する。表面モジュールガラス２の表面は、太陽光が入射し、また風雨に曝される。なお、ここでは表面側保護部材として表面モジュールガラス２を用いているが、透光性を有する材料であれば例えば樹脂板などを使用してもよい。表面モジュールガラス２は、モジュール１の受光面側に位置する充填材３の外表面に固着されている。
【００１７】
また、表面モジュールガラス２の表面には、表面に親水性領域と疎水性領域とが混在したハイブリッド表面を有する防汚性被膜として、金属酸化物２１および疎水性樹脂２２を含む薄膜２０が形成されている。そして、薄膜２０の表面には、ラビング処理（摩擦処理）によるラビング痕（摩擦痕）が所定の方向に形成されている。図１−３においては、重力移動方向に延在する仮想線３１と、薄膜２０の面内において仮想線３１の上部と鋭角を成す方向、すなわち重力移動方向に対して鈍角を成す方向３２とに沿ってラビング痕（摩擦痕）が形成されている。重力移動方向に延在する仮想線３１および重力移動方向に対して鈍角を成す方向３２については後述する。
【００１８】
充填材（封止材）３は、例えばエチレン−酢酸ビニル共重合体（ＥＶＡ）等の透光性を有する樹脂が用いられる。
【００１９】
裏面保護シート４は、充填材（封止材）３に封止されたアレイ１０を保護する。裏面保護シート４は、モジュール１の設置面側に位置する充填材３の外表面に固着されている。
【００２０】
つぎに、図１−２および図１−３を参照してアレイ１０の構成について説明する。アレイ１０は、複数のセル１００が、充填材（封止材）３の面内方向において所定の距離だけ離間してパッケージされている。隣接するセル１００同士は、素子間接続線１０１により電気的に接続されている。素子間接続線１０１には、例えば導線が用いられる。なお、図１−３においては素子間接続線１０１の記載を省略している。
【００２１】
セル１００としては、例えば結晶系等の公知の太陽電池セルを用いることができる。結晶系太陽電池セルとしては、例えば単結晶シリコン太陽電池セル、多結晶シリコン太陽電池セルなどが挙げられるが、これに限定されるものではない。
【００２２】
つぎに、モジュール１の製造方法について説明する。まず、公知の方法により複数のセル１００を作製する。つぎに、セル１００を用いてアレイ１０を作製する。アレイ１０は、複数のセル１００を所定の距離を離して配置し、隣接するセル１００同士を素子間接続線１０１により電気的に接続することにより作製する。つぎに、表面モジュールガラス２上に、ＥＶＡ樹脂等からなる充填材３、アレイ１０、充填材３、裏面保護シート４をこの順で重ねた後、これらを例えば真空中で加熱プレスする。これにより、表面モジュールガラス２から裏面保護シート４までが充填材３により一体化する。
【００２３】
つぎに、表面モジュールガラス２の表面に、金属酸化物２１および疎水性樹脂２２を含む薄膜２０を形成する。そして、この薄膜２０の表面に対してラビング処理（摩擦処理）を施す。
【００２４】
シリカ、アルミナ、チタニア等に代表される金属酸化物２１の膜は、親水性を有している。したがって、この薄膜２０が親水性を有する金属酸化物２１と疎水性樹脂２２とを含むことにより、薄膜２０によるコーティング表面は親水性領域と疎水性領域とが混在した状態となる。
【００２５】
一般に親水性の表面には親水性の粉塵が固着しやすく、疎水性の表面には疎水性の粉塵が付きやすいが、このような親水性と疎水性とが混在した状態の表面には親水性の粉塵も疎水性の粉塵も付着しにくいという特性がある。表面モジュールガラス２の表面にこの薄膜２０を形成することで、粉塵の付着そのものを抑制するという効果が得られる。
【００２６】
また、表面モジュールガラス２の表面にこのような親水性と疎水性とが入り混じった状態の表面を有する薄膜２０を形成することで、モジュール１の表面（薄膜２０の表面）に付着した粉塵は、水に濡れたときに剥離しやすくなる。これにより、モジュール１の表面に付着した粉塵の水による洗浄性が向上するという効果が得られる。すなわち、薄膜２０の表面に疎水性粒子（粉塵）が付着している場合には、疎水性粒子（粉塵）の付着面に存在する親水性の金属酸化物２１の部分に水が浸入し、疎水性粒子（粉塵）を引き剥がす効果が得られやすい。また、薄膜２０の表面に親水性粒子（粉塵）が付着している場合には、親水性粒子（粉塵）の付着面に疎水性樹脂２２部分が存在しているため、密着面積が少なくなり、剥離しやすくなる。
【００２７】
また、金属酸化物２１および疎水性樹脂２２を含む薄膜２０の表面は、親水性の物質と疎水性の物質とが混合された状態であるため、水滴付着時の接触角を適度に調整することができる。金属酸化物２１と疎水性樹脂２２との混合比率を変えることで、薄膜２０の表面における水滴の接触角を、水滴による粉塵の剥離に対して好ましい状態とすることができる。
【００２８】
さらに、この薄膜２０の表面にラビング処理（摩擦処理）を施すことにより、薄膜２０の面内においてラビング方向（摩擦方向）とこれに直角な方向とで接触角を変えることができる。これは、ラビング処理（摩擦処理）により疎水性樹脂２２の露出面の形状がラビング方向（摩擦方向）に引き伸ばされた状態となるためである。ラビング方向（摩擦方向）と直角方向における水滴の接触角は、ラビング方向（摩擦方向）よりも大きくなる。このことにより、水滴が薄膜２０上を移動する場合に、ラビング方向（摩擦方向）に移動しやすい状態となる。
【００２９】
図２は、表面モジュールガラス２上に薄膜２０を形成した状態を模式的に示す図であり、金属酸化物２１の膜中に疎水性樹脂２２の粒子が分散している状態を示している。図３は、表面モジュールガラス２上に形成した薄膜２０の表面にラビング処理（摩擦処理）を施した状態を模式的に示す図であり、疎水性樹脂２２の形状がラビング方向（摩擦方向）に伸びた状態を示している。なお、本実施の形態にかかる薄膜２０は、必ずしも図２のように点状に疎水性樹脂２２が分散している状態でなくともよく、線状、網目状になっていても同様の効果は得られる。
【００３０】
また、一般に水滴は平面に付着した場合、四方に拡がり、重力による移動が起こりにくくなる。親水性が高く、接触角が小さい表面ほど、この傾向が大きい。薄膜２０の面内において、ラビング方向（摩擦方向）と直角方向における水滴の接触角は、ラビング方向（摩擦方向）よりも大きいため、ラビング処理（摩擦処理）が施された薄膜２０上に付着する水滴は、薄膜２０の面内においてラビング方向（摩擦方向）と直角方向に拡がりにくい。このことから、ラビング処理（摩擦処理）が施された薄膜２０上においては水滴が平坦化しにくく、重力による移動速度が、ラビング処理（摩擦処理）が施されていない表面に比べて速い、という特長がある。
【００３１】
また、薄膜２０のラビング処理（摩擦処理）においては、ラビング方向（摩擦方向）を、重力によって水滴が移動する方向（以下、重力移動方向と呼ぶ場合がある）に合わせることが好ましい。ここで、重力移動方向は、予め決められた配置方向でモジュール１を配置した場合を想定している。これにより、水滴がラビング処理（摩擦処理）によるラビング痕（摩擦痕）に沿って流れるようになり、水滴の移動速度を向上することができる。そして、重力移動方向に水滴を流すことにより、水滴を最短距離で移動させてモジュール１の表面から除去することができる。また、風が吹いた場合などにおいて水滴が横方向に流れることを抑制することができる。ここでの横方向は、薄膜２０の面内おいて重力移動方向に対する横方向である。
【００３２】
降雨量が少なく、モジュール１の表面を多数の水滴が繰り返し流れ去るような状態とならない場合には、粉塵を集めて流れる水滴は薄膜２０の表面の途中で蒸発し、粉塵を固着させてしまう虞がある。しかしながら、ラビング方向（摩擦方向）を重力移動方向に合わせることにより、水滴の移動速度を向上させ、また最短距離で移動させることで、移動途中での水滴の蒸発などの確率を減らすことができ、付着粉塵の除去性を向上させることができる。
【００３３】
また、図１−３および図４に示すようにラビング方向（摩擦方向）を、重力移動方向に対して鈍角を成す方向３２とすることで、薄膜２０の表面からの水滴や汚れの除去性を向上することができる。図４は、ラビング方向（摩擦方向）と水滴が移動する方向とを示す模式図である。
【００３４】
図４に示すように、重力移動方向に延在する仮想線３１を設定する。そして、ラビング方向（摩擦方向）を、薄膜２０の面内において重力移動方向に対して鈍角を成す方向３２、すなわち重力移動方向に対する斜め方向にラビング方向（摩擦方向）を合わせてラビング処理（摩擦処理）を行う。図４においては、仮想線３１が点線で示され、重力移動方向は仮想線３１の一端の矢印で示されている。
【００３５】
このようなラビング処理（摩擦処理）を施した場合は、水滴はラビング痕（摩擦痕）に沿ってラビング方向（摩擦方向）に下降し、仮想線３１上に集まることになる。集まった水滴は合一することで大きな水滴となり、すばやく重力方向に落下するようになる。これにより、薄膜２０の表面からの水滴や汚れの除去性を向上することができる。なお、ラビング方向（摩擦方向）を、重力移動方向と上述した斜め方向との双方向にラビング処理（摩擦処理）を行ってもよい。
【００３６】
また、図１−３に示すように、水滴が集まり合一して落下する仮想線３１をアレイ１０におけるセル１００間の隙間領域に設定することが好ましい。前述のとおり、薄膜２０上に付着した水滴は、ラビング方向（摩擦方向）に沿って仮想線３１に集まり落下する。そこで、図１−３に示すように、仮想線３１をアレイ１０におけるセル１００間の隙間領域に設定することにより、水滴は薄膜２０の表面においてセル１００上の領域から隣接するセル１００間の隙間上の領域に効率良く移動することになり、効率良く汚れを薄膜２０上から排除できる。
【００３７】
上述した斜め方向のラビング処理（摩擦処理）を行っていない場合には、大半の水滴は薄膜２０の表面においてセル１００上の領域を重力移動方向に向かって移動することになる。すなわち、大半の水滴は、薄膜２０の表面において、垂直方向において上部に配置されているセル１００上の領域からその下部に配置されているセル１００上の領域に移動することになる。そして、水滴はモジュール１の最下部まで移動しなければ薄膜２０上から排除されないため、途中で水滴が乾燥すれば粉塵の除去ができず、粉塵は薄膜２０の表面におけるセル１００上の領域に残存する。このため、残存した粉塵によりモジュール１へ入射する太陽光が散乱され、セル１００に入射する太陽光が減少し、発電効率を低下させる。
【００３８】
一方、図１−３に示すように、水滴が集まり合一して落下する仮想線３１をアレイ１０における隣接するセル１００間の隙間領域に設定した場合は、水滴が薄膜２０の表面においてセル１００間の隙間上の領域まで移動して乾燥すると、上記と同様に粉塵が薄膜２０上に残留することになる。しかしながら、この場合には、粉塵は薄膜２０の表面における隣接するセル１００間の隙間上の領域に残留することになる。したがって、薄膜２０の表面におけるセル１００上の領域に残存した粉塵に起因した発電効率の低下が防止される。さらに、薄膜２０の表面におけるセル１００間の隙間上の領域に残留した粉塵による太陽光の散乱により、本来はセル１００に入射しない、セル１００間の隙間上の領域に入射する太陽光をセル１００に入射させることができ、発電効率の向上効果が得られる。
【００３９】
以上のように、表面モジュールガラス２上に形成した薄膜２０の表面にラビング処理を施すことにより、雨水の水滴の流れる方向を調整すること、水滴の移動速度を速くすること、薄膜２０の表面からの水滴や汚れの除去性を向上することができ、また発電効率の向上にも寄与する。
【００４０】
薄膜２０に含有させる金属酸化物２１は、膜を形成し得るものであれば特に限定されることはなく、例えば、ケイ素、マグネシウム、アルミニウム、チタン、セリウム、スズ、亜鉛、ゲルマニウム、インジウム、アンチモン等の元素の金属の酸化物が挙げられる。
【００４１】
薄膜２０を形成する方法は、特に限定されるものではないが、金属酸化物２１の微粒子を含むコーティング液を塗布して形成する方法は、得られる薄膜が多孔質で低密度となるため、防汚性を高くしたり、光反射を抑制したりする効果が得られるため好ましい。金属酸化物２１は、親水化のために各種の物質で修飾されたものであってもよい。これらの微粒子は、単独又は混合して用いることができる。膜の形成のため、シリカやアルミナ等の金属酸化物のゾル、ナトリウムシリケートやリチウムシリケート等の各種シリケート、金属アルキレート、リン酸アルミニウムや非常に結晶性の低いρ−アルミナ等の一般的なバインダーをコーティング組成物に添加してもよい。なお、バインダーが無機微粒子を含有するものであれば、そのバインダーを単独で用いることもできる。
【００４２】
無機微粒子を使用する場合、粒子の平均粒径は、特に限定されることはないが、平均粒径が３ｎｍ以上、０．５μｍ以下が好ましく、５ｎｍ以上、０．２μｍ以下がさらに好ましい。平均粒径が３ｎｍ未満では、コーティング液を形成しにくく、緻密な薄膜となり、粉塵の付着時には粉塵と薄膜との間に働く分子間力が大きくなるため良好な防汚性が得られにくい。平均粒径が０．５μｍを超える場合は、薄膜の凹凸が大きくなりすぎ、粉塵の引っかかりを十分に抑制できず、良好な防汚性を得られない。
【００４３】
薄膜２０に含有させる疎水性樹脂２２は、特に限定されることはなく、公知のものを使用することができる。たとえば、フッ素樹脂、ポリエチレン、ポリプロピレン、ポリスチレン、ＡＳ（アクリロニトリル・スチレン共重合化合物）樹脂、ＡＢＳ（アクリロニトリル・ブタジエン・スチレン共重合）樹脂、ポリフェニレンエーテル、ポリアクリロニトリル、ポリメタクリルスチレン、メタクリル樹脂、ナイロン、ポリエチレンテレフタレート、ポリカーボネート、ポリ酢酸ビニル、ポリビニルアルコール、ポリアセタール、ポリブチレンテレフタレート、ポリブチレンテレフタレート、ポリアリルサルホン、ポリアリレート、ヒドロキシ安息香酸ポリエステル、ポリエーテルイミド、ポリシクロへキシレンジメチレンテレフタレート、ポリエチレンナフタレート、ポリエステルカーボネート、ポリ乳酸、ポリ塩化ビニル、及びポリ塩化ビニリデン等の熱可塑性樹脂、フェノール樹脂、エポキシ樹脂、メラミン樹脂、尿素樹脂、不飽和ポリエステル樹脂、アルキド樹脂、ポリウレタン、及び熱硬化性ポリイミド等の熱硬化性樹脂から形成される粒子が挙げられる。また、これらの混合物、アイオノマー、各種添加物を含有したものも使用可能である。
【００４４】
薄膜を形成するために、疎水性樹脂２２をコーティング剤に添加する場合には、これらの樹脂の微粒子を添加してもよいが、溶剤に溶解しエマルジョンとして添加してもよい。
【００４５】
上記疎水性樹脂２２の中でも、フッ素樹脂を用いることで優れた防汚性が得られることが多く、また、低い反射率を実現しやすい。フッ素樹脂としては、ＰＴＦＥ（ポリテトラフルオロエチレン）、ＦＥＰ（テトラフルオロエチレン・ヘキサフルオロプロピレン共重合体）、ＰＦＡ（テトラフルオロエチレン・パーフルオロアルキルビニルエーテル共重合体）、ＦＥＶＥ-（フルオロエチレンビニルエーテル共重合体）、ＥＴＦＥ（エチレン・テトラフルオロエチレン共重合体）、ＥＣＴＦＥ（エチレン・クロロトリフルオロエチレン共重合体）、ＰＶＤＦ（ポリフッ化ビニリデン）、ＰＣＴＦＥ（ポリクロロトリフルオロエチレン）、ＰＶＦ（ポリフッ化ビニル）、これらの共重合体及び混合物、又はこれらのフッ素樹脂に他の樹脂を混合したもの等が挙げられる。
【００４６】
コーティング液に疎水性樹脂２２の粒子を添加する場合は、粒子の平均粒径は、好ましくは０．０５μｍ以上１０μｍ以下、より好ましくは０．１μｍ以上２μｍ以下である。疎水性樹脂２２の粒子の平均粒径が０．０５μｍ未満であると、疎水部分が小さくなりすぎ、所望の防汚性が得られないことがあり、ラビング処理によっても水滴の移動を制御しにくい場合がある。一方、平均粒径が１０μｍを超えると、膜の表面凹凸が大きくなり、微細な粉塵等が引っかかり易くなり、防汚性が損なわれ、光散乱も大きくなってしまい好ましくない。
【００４７】
コーティング液に疎水性樹脂２２のエマルジョンを添加する場合は、エマルジョン粒子の平均粒径は、好ましくは０．１５μｍ以上２００μｍ以下、より好ましくは０．２μｍ以上１００μｍ以下である。エマルジョン粒子の平均粒径が０．１５μｍ未満であると、所望の防汚性が得られないことがあり、ラビング処理によっても水滴の移動を制御しにくい場合がある。一方、平均粒径が２００μｍを超えると、金属酸化物による親水性部分が形成されないことで防汚性が得られないことが多く、ラビング処理による効果も得られにくく好ましくない。
【００４８】
コーティング液における疎水性樹脂２２の含有量は、金属酸化物２１：１００質量部に対して、好ましくは０．５質量部以上７０質量部以下、より好ましくは１質量部以上５０質量部以下である。疎水性樹脂２２の含有量が０．５質量部未満であると、所望の防汚性やラビング処理による水滴の制御性が得られない。一方、疎水性樹脂２２の含有量が７０質量部を超えると、ラビング処理による水滴の制御ができないことがある。
【００４９】
コーティング液には、上記成分に加えて、所望の特性を付与するための他の成分を含有することができる。他の成分としては、特に限定されることはなく、コーティング組成物に一般に配合され得る各種成分を用いることができる。例えば、他の成分として、液の安定性や塗布性を調整するための界面活性剤、保存時の菌やカビの発生を抑制することを目的とした抗菌剤や抗カビ剤、液の粘度調整や得られる膜質の改質を目的とした水溶性高分子やモンモリロナイト等の無機添加物、コーティング液としての安定性、塗布性及び乾燥性を調整することを目的とした有機溶剤等が挙げられる。
【００５０】
コーティング液をガラス上に塗布する方法は、特に制限されることはなく、例えば、浸漬、塗布等の公知の方法によって行うことができる。かかる方法を用いれば、表面モジュールガラス２の表面にコーティング液を欠陥なく適用することができる。塗布方法としては、例えば、ブラシや各種コーターを用いて塗布するだけでなく、スプレーや液を直接かけ流して塗布することも可能である。
【００５１】
また、コーティング液は、モジュール１を組み立てる前のガラス板の状態で塗布してもよく、モジュール１として組み立てた後に塗布してもよい。モジュール１の形成後に塗布する方法であれば、設置済みで稼働中の太陽電池モジュールに対しても適用できる。
【００５２】
形成する薄膜２０の厚さは、特に限定するわけではないが、０．１μｍ以上、５μｍ以下が好ましく、０．１５μｍ以上２μｍ以下がさらに好ましい。薄膜２０の膜厚が０．１μｍ未満の場合は、膜が薄すぎてラビング処理の効果が出ないだけでなく、耐侯性が不足して長期の風雨に曝されるうちに性能が低下してしまう恐れがある。薄膜２０の膜厚が５μｍを超える場合は、光散乱が激しくなりやすく、発電効率を低下させる傾向があり好ましくない。なお、膜厚が０．３μｍ以下の場合には、反射防止の効果も得られ好ましい。
【００５３】
また、ラビング処理（摩擦処理）は、ハケなどの繊維を並べたもの、織物、不織布、紙等の繊維を絡めたもの、スポンジなどの多孔体を用いて行うことができる。薄膜２０に接するラビング部材の形状は、任意のものが使用可能であるが、線状、帯状に加工して幅広くラビングを行うことが好ましい。円筒状のラビング部材を作成し、回転させながらラビングすることで効率を向上することも好ましい。ラビング処理は、一方向に一回行うだけでも効果が得られるが、より確実に、均質なラビング処理の効果を得るためには、何回か往復させることも有効である。
【００５４】
また、ラビング処理は、直線状にラビング処理用の部材を移動させる方法の他、ジグザグに移動させることも好ましい。例えば、図５に示すように、薄膜２０の面内の一方から他方に向かってセル１００の位置に合わせてジグザクなラビング方向（摩擦方向）３３でラビング処理（摩擦処理）を実施することで、容易に図１−３に示した重力移動方向に対して鈍角を成す方向３２、すなわち重力移動方向に対する斜め方向にラビング痕（摩擦痕）を形成できる。図５は、ラビング方向（摩擦方向）の一例を示す図である。また、このジグザクなラビング方向（摩擦方向）３３は、重力移動方向に対して鈍角を成す方向３２のラビング処理（摩擦処理）を組み合わせた処理である。
【００５５】
ラビング部材がラビングすべきガラス面の幅より長い形状であれば効率よくラビングを行うことができる。ラビング処理のジグザク等の形状を決める方法は、専用のラビング装置を作製して使用する方法、モジュール１にはめ込む枠にジグザクの折れ曲がり位置を決める突起や切れ込みを設置しておき、これに習うようにラビングを行う方法も好ましい。このような方法であれば、設置済みの太陽電池モジュールへの施工も可能であり、さらに、ラビング処理の後、経時変化や何らかの物理的、化学的な刺激によりラビング処理の状態が損なわれた時、設置状態で再度ラビング処理をして好ましい状態を復活することも可能となる。
【００５６】
ラビング処理時の押圧は、ラビング処理に用いる部材の材質によって最適な値が異なるが、たとえば５ｇ重/ｃｍ２以上１２０ｇ重/ｃｍ２以下が好ましい。１０ｇ重/ｃｍ２以上８０ｇ重/ｃｍ２以下がさらに好ましい。押圧が５ｇ重/ｃｍ２未満であると、ラビング処理を繰り返しても水滴の制御ができない場合が多い。１２０ｇ重/ｃｍ２を超えるような押圧では、薄膜が部分的に損傷してしまう恐れがある。
【００５７】
また、ラビング処理（摩擦処理）は、モジュール１を組み立てる前のガラス板の状態で実施してもよく、モジュール１として組み立てた後に塗布してもよい。モジュール１の形成後に塗布する方法であれば、設置済みで稼働中の太陽電池モジュールに対しても適用できる。
【００５８】
上述した条件に基づいて薄膜２０を形成し、ラビング処理（摩擦処理）を行うことにより、本実施の形態にかかるモジュール１が完成する。
【００５９】
上述したように、本実施の形態によれば、表面に親水性領域と疎水性領域とが混在した薄膜２０を表面モジュールガラス２上に形成し、該薄膜２０の表面にラビング処理（摩擦処理）を施すことにより、表面モジュールガラス２上において雨水の水滴の流れる方向を調整すること、水滴の移動速度を速くすること、薄膜２０の表面からの水滴や汚れの除去性を向上することができる。
【００６０】
したがって、本実施の形態によれば、表面に付着した粉塵等を少量の降雨等でも効率良く除去可能な、洗浄性に優れた太陽電池モジュールが得られる。
【００６１】
なお、上記においては、複数のセル１００が電気的に接続されて構成されたアレイ１０を用いて構成したモジュール１について説明したが、たとえば大型のセルなどを１枚のみ用いて構成したモジュールに適用することも可能である。
【００６２】
（実施例）
以下、本発明を実施例に基づいて説明するが、本発明はその趣旨を越えない限り以下の実施例に限定されるものではない。
【００６３】
＜実施例１＞
平均粒径５ｎｍのシリカ微粒子（金属酸化物）、及び平均粒径０．３μｍのＰＴＦＥ粒子（疎水性樹脂）を水に加えて混合し、コーティング液を調製した。ここで、シリカ微粒子の含有量を２質量％、ＰＴＦＥ粒子の含有量を１質量％とした。
【００６４】
このコーティング液を、上記の公知の方法により作製された受光面側のサイズが１６５７ｍｍ×８５８ｍｍの太陽電池モジュールの表面モジュールガラス上にスプレーにより塗布した後、１００℃で３０分間乾燥して、親水性と疎水性とが混在した表面を有する薄膜を表面モジュールガラス上に形成した（コーティング処理）。
【００６５】
つぎに、長さ２０００ｍｍ、断面が２０ｍｍ×１２０ｍｍの角材に厚さ２ｍｍのポリエステル不織布を巻きつけてラビング部材を作製した。そして、表面モジュールガラス面に幅２０ｍｍの面を押し付けながら、押圧が、５０ｇ重/ｃｍ２となるように設定し、モジュールの上端から下端に向けて直線状にラビング処理（摩擦処理）を行った。ここで、上端および下端は、モジュールを予め決められた配置方向で配置する場合の上端および下端であり、ラビング方向（摩擦方向）は重力移動方向に対応する。以上のようにして作製したモジュールを実施例１のモジュールとした。
【００６６】
＜実施例２＞
実施例１と同様にして表面モジュールガラス上に薄膜を形成した後、実施例１のラビング部材を用いて、図５に示すように薄膜の面内の一方から他方に向かってセルの位置に合わせてジグザクなラビング方向（摩擦方向）でラビング処理（摩擦処理）を行った。以上のようにして作製したモジュールを実施例２のモジュールとした。
【００６７】
＜比較例１＞
実施例１と同様にして公知の方法により作製したモジュールを比較例１のモジュールとした。すなわち、比較例１のモジュールの表面モジュールガラス上には、親水性と疎水性とが混在した表面を有する薄膜は形成されていない。
【００６８】
＜比較例２＞
実施例１と同様にして表面モジュールガラス上に薄膜を形成したモジュールを比較例２のモジュールとした。すなわち、比較例２のモジュールの表面モジュールガラス上には、親水性と疎水性とが混在した表面を有する薄膜は形成されているが、ラビング処理（摩擦処理）は施されていない。
【００６９】
つぎに、上記のようにして作製した実施例１、実施例２、比較例１、比較例２のモジュールを試験室内において水平から４０°の角度をつけて設置した。そして、モジュールの表面を洗浄した後、関東ローム粉塵を舞い上げ、１日放置することで、モジュールの表面に粉塵を付着させた。この状態を粉塵汚染状態と仮定した。その後、雨量０．５ｍｍ相当の水をモジュールの表面に噴霧して散布し、この状態を０．５ｍｍ降雨後状態と仮定した。さらに、雨量２．５ｍｍ相当の水をモジュールの表面に噴霧して散布し、この状態を３．０ｍｍ降雨後状態と仮定した。そして、モジュール作製直後（初期値）からの粉塵汚染状態、０．５ｍｍ降雨後状態、３．０ｍｍ降雨後状態の各状態におけるモジュールの発電量の変化を測定した。発電量の初期値からの変動をまとめて表１に示す。
【００７０】
【表１】
0005554287.tif 000002
【００７１】
粉塵を付着させた後のモジュールの表面は黄色く着色して見えた。この粉塵汚染状態においては、いずれのモジュールも、粉塵による光散乱のために発電量は低下した。ここで、コーティング処理無しの比較例１のモジュールは、コーティング処理を施した他のモジュールよりも発電量の低下量が多く、粉塵の付着量が多いことがわかる。このことは、薄膜のコーティングにより、粉塵の付着が抑制されていることを示している。
【００７２】
５ｍｍ相当の微量の降雨（０．５ｍｍ降雨後状態）で、モジュールの表面の粉塵はまだらに流れた状態となった。この０．５ｍｍ降雨後状態での発電量の低下は、コーティング処理無しの比較例１のモジュールが最も大きい。コーティング処理有りの比較例２のモジュールは、比較例１よりも発電量の回復量は大きい。
【００７３】
一方、０．５ｍｍ降雨後状態において、ラビング処理（摩擦処理）を施した実施例１および実施例２のモジュールは、比較例２のモジュールよりも発電量がさらに大きく回復している。特に、ジグザクなラビング方向（摩擦方向）でラビング処理（摩擦処理）を施した実施例２の回復は大きい。
【００７４】
水滴跡は粉塵が固着したものとしてガラス表面に残るが、比較例１のモジュールでは、濃く着色した水滴跡が多量に残るのに対し、比較例２のモジュールでは水滴跡はまばらであった。また、実施例１のモジュールでは、水滴跡は細く線状のものがまばらに残り、実施例２のモジュールでは、表面モジュールガラス上におけるセル上に対応する領域においてはラビング方向（摩擦方向）に細く線状となった水滴跡がわずかに残るだけであり、セル間に対応する領域部分に点状に残留している水滴跡が認められた。
【００７５】
以上のことは、表面モジュールガラスに対して薄膜のコーティングを行うことにより汚れの除去性が向上していること、さらにラビング処理（摩擦処理）を施すことにより水滴の移動、すなわち水滴による粉塵の除去が効率的に行われることを示している。実施例２のモジュールの場合には、特にセル上に対応する領域上から汚れを排除する効果が高く、少ない降雨量でも粉塵の発電量への影響を効率良く抑制できることを示している。
【００７６】
３．０ｍｍ降雨後状態においては、いずれのモジュールもほぼ初期の発電量を回復している。ただし、比較例１のモジュールは、わずかに汚れの影響が残留しており、薄膜のコーティングによる粉塵の付着抑制や除去性向上の効果があることがわかる。
【産業上の利用可能性】
【００７７】
以上のように、本発明にかかる太陽電池モジュールの製造方法は、表面に付着した粉塵等を少量の降雨等でも効率良く除去可能な、洗浄性に優れた太陽電池モジュールの実現に有用である。
【符号の説明】
【００７８】
１  太陽電池モジュール（モジュール）
２  表面モジュールガラス
３  充填材
４  裏面保護シート
１０  太陽電池アレイ（アレイ）
２０  薄膜
２１  金属酸化物
２２  疎水性樹脂
３１  重力移動方向に延在する仮想線
３２  重力移動方向に対して鈍角を成す方向
１００  太陽電池セル（セル）
１０１  素子間接続線
【図１−１】
0005554287.tif 000003
【図１−２】
0005554287.tif 000004
【図１−３】
0005554287.tif 000005
【図２】
0005554287.tif 000006
【図３】
0005554287.tif 000007
【図４】
0005554287.tif 000008
【図５】
0005554287.tif 000009